(57)【要約】【課題】  クッション性、吸水性を保ったままで、表面強度が強く、オフセット印刷適性を有する紙コースター素材が得られるようにする。【解決手段】  少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法による紙粉発生量（ＪＩＳ  Ｌ１０９６  ８．１７．３準拠）が５０〜３００ｍｇの範囲となるように構成し、コースターとして要求されるクッション性、吸水性が確保されるとともに、表面強度が向上し、オフセット印刷時に紙剥けなどの紙層破壊が発生しにくくなる（オフセット印刷適性に優れたものとなる）ようにしている。【選択図】        なし【特許請求の範囲】
【請求項１】
少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法（ＪＩＳ  Ｌ１０９６  ８．１７．３準拠）による紙粉発生量が５０〜３００ｍｇの範囲であることを特徴とする紙コースター素材。
【請求項２】
前記表面層および／または裏面層に水溶性高分子を塗布したことを特徴とする請求項１記載の紙コースター素材。
【請求項３】
コッブ法による３０秒コッブ値（ＪＩＳ  Ｐ  ８１４０準拠）が５０〜９００ｇ／ｍ2に調整されたことを特徴とする請求項２記載の紙コースター素材。
【発明の詳細な説明】
【技術分野】
【０００１】
本願発明は、紙コースター素材に関し、さらに詳しくは表面強度が改善され、オフセット印刷時の紙粉・ピッキングが発生しない紙コースター素材に関するものである。
【背景技術】
【０００２】
一般に、多層抄き合わせ板紙からなる紙コースター素材は、抄紙機で原紙抄造後、貼合加工、印刷、抜き加工を行い、飲食店等に納入されることとなっている。
【０００３】
従来は、紙コースター素材への印刷は、単色、活版印刷がほとんどであったが、飲食店業界の多様化により、紙コースターにもオリジナリティが求められるようになってきており、カラフルな多色、カラーオフセット印刷化が進んでいる。
【０００４】
紙コースターには、グラスを置いた時のクッション性、グラス表面の露（即ち、水滴）の吸水性が求められるため、原料パルプスラリーのフリーネスを４５０〜６５０ｍｌＣＳＦ（カナダ標準ろ水度）に調整し、素材の密度が０．５５〜０．７５ｇ／ｃｍ3となるようにしている。素材の密度が０．７５ｇ／ｃｍ3を超えてしまうと紙が硬くなり、クッション性、吸水性が低下し、また加工工程において素材表面にシワが発生するため、紙コースター素材として適さないものとなる。
【０００５】
なお、紙コースター素材についての公知特許文献を調査したが、そのような特許文献を見いだすことができなかった。
【発明の開示】
【発明が解決しようとする課題】
【０００６】
ところが、原料パルプスラリーのフリーネスを４５０〜６５０ｍｌＣＳＦ（カナダ標準ろ水度）に調整し、且つ密度が０．５５〜０．７５ｇ／ｃｍ3となるように調整すると、パルプ繊維の絡みが少なくなり、表面強度が低下してしまう。表面強度が低下すると、オフセット印刷時に紙粉が発生し、ベタ印刷時の白抜け、ピッキングの原因となる。
【０００７】
上記のような事情から、クッション性、吸水性を保ったままで、表面強度が強く、オフセット印刷適性を有する紙コースター素材の開発が希求されている。
【０００８】
本発明者らは、上記した事情に鑑みて鋭意研究を重ねた結果、少なくとも表面層、裏面層と両層間に位置する中間層との３層以上の層からなる多層抄き合わせ板紙であって、前記各層がそれぞれ木材パルプを主原料としたものにおいて、密度および実米坪を所定範囲とし、テーパ摩耗試験法（ＪＩＳ  Ｌ１０９６  ８．１７．３準拠）による紙粉発生量を所定の範囲とすることにより、所望の紙コースター素材を得ることができることを見出し、本発明を完成するに至った。
【０００９】
本願発明は、上記の点に鑑みてなされたもので、クッション性、吸水性を保ったままで、表面強度が強く、オフセット印刷適性を有する紙コースター素材が得られるようにすることを目的としている。
【課題を解決するための手段】
【００１０】
本願発明の紙コースター素材は、少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法（ＪＩＳ  Ｌ１０９６  ８．１７．３準拠）による紙粉発生量が５０〜３００ｍｇの範囲であることを特徴としている。
【００１１】
上記のように構成したことにより、コースターとして要求されるクッション性、吸水性が確保されるとともに、表面強度が向上し、オフセット印刷時に紙剥けなどの紙層破壊が発生しにくい（オフセット印刷適性に優れた）紙コースター素材が得られる。なお、密度が０．５５ｇ／ｃｍ3未満になると、紙が軟らかくなりすぎ、グラスの安定性が悪くなる。０．７５ｇ／ｃｍ3を超えると、紙が硬くなりすぎて、クッション性が低下する。また、実米坪が２５０ｇ／ｍ2未満になると、クッション性を得るための紙厚が得られなくなる。６５０ｇ／ｍ2を超えると、コースターとしては厚過ぎ、経済的でない。また、紙粉発生量が５０ｍｇ未満となると、表面強度が強くなりすぎ、吸水性が低下し、３００ｍｇを超えると、オフセット印刷時の紙粉の発生量が多くなる。
【００１２】
本願発明の紙コースター素材において、表面層および／または裏面層に水溶性高分子を塗布することもでき、そのようにした場合、表面強度がより一層向上することとなる。
【００１３】
また、本願発明の紙コースター素材において、コッブ法による３０秒コッブ度（ＪＩＳ  Ｐ  ８１４０準拠）が５０〜９００ｇ／ｍ2となるように調整することもでき、そのようにした場合、水溶性高分子を素材表面に歩留まらせることができ、吸水性を確保することができる。なお、３０秒コッブ値（ＪＩＳ  Ｐ  ８１４０準拠）が５０ｇ／ｍ2未満になると、素材の吸水性が低下するため、グラスとコースターとがくっついてしまうという問題が生ずる。９００ｇ／ｍ2を超えると、オフセット印刷時の湿し水によって素材自体に水分が吸収されオフセット印刷が不可能となってしまう。
【発明の効果】
【００１４】
本願発明の紙コースター素材によれば、少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法による紙粉発生量（ＪＩＳ  Ｌ１０９６  ８．１７．３準拠）が５０〜３００ｍｇの範囲となるように構成したので、コースターとして要求されるクッション性、吸水性が確保されるとともに、表面強度が向上し、オフセット印刷時に紙剥けなどの紙層破壊が発生しにくくなる（オフセット印刷適性に優れたものとなる）という効果がある。
【００１５】
本願発明の紙コースター素材において、表面層および／または裏面層に水溶性高分子を塗布することもでき、そのようにした場合、表面強度がより一層向上することとなる。
【００１６】
また、本願発明の紙コースター素材において、コッブ法による３０秒コッブ値（ＪＩＳ  Ｐ  ８１４０準拠）が５０〜９００ｇ／ｍ2となるように調整することもでき、そのようにした場合、水溶性高分子を素材表面に歩留まらせることができ、吸水性を確保することができる。
【発明を実施するための最良の形態】
【００１７】
以下、本願発明の好適な実施の形態について説明する。
【００１８】
この紙コースター素材は、少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法による紙粉発生量（ＪＩＳ  Ｌ１０９６  ８．１７．３準拠）が５０〜３００ｍｇの範囲であることを特徴としている。
【００１９】
本願発明において、表面層、裏面層および両層間に位置する中間層の各層の主原料である木材パルプとしては、特に制限されないが、例えば、ダグラスファー、ラジアータパイン、杉、松などの針葉樹；ユーカリ、オークなどの広葉樹を主原料としたクラフトパルプ（ＫＰ）、セミケミカルパルプ（ＳＣＰ）、砕木パルプ（ＧＰ）、ケミグランドパルプ（ＣＧＰ）、リファイナーグランドパルプ（ＲＧＰ）、ディインキングパルプ（ＤＩＰ）、ウエストパルプ（ＷＰ）などが挙げられ、使用に際しては単独もしくは２種以上混合して用いることができる。なお、本願発明の効果を阻害しない範囲で、ケナフ、バガス等の非木材パルプを混合することもできる。
【００２０】
表面層、裏面層および中間層は、それぞれ同じ木材パルプを用いて形成してもよく、また異なる木材パルプを用いて形成してもよい。具体的には、表面層および裏面層は、針葉樹晒クラフトパルプ（ＮＢＫＰ）および広葉樹晒クラフトパルプ（ＬＢＫＰ）を用いて形成するのが望ましく、中間層は、針葉樹、広葉樹を原料としたクラフトパルプ（ＫＰ）もしくはディインキングパルプ（ＤＩＰ）を用いて形成するのが望ましい。
【００２１】
また、各層には、本願発明の所望の効果を損なわない範囲で、種々の他の成分を添加することができる。具体的には、表面層および裏面層には、後述する塗工液を塗工して該塗工液に含まれる種々成分を含ませることができる他、表面層、裏面層、中間層いずれの層にも、紙力剤、歩留まり向上剤、着色剤、消泡剤、増粘剤を用いることができる。このように他の成分を用いる場合には、前記木材パルプの使用量は、各層の全体量中９０重量部以上とするのが、本願発明の所望の効果を得るために好ましく、９３〜９７重量部とするのがさらに好ましい。
【００２２】
本願発明の紙コースター素材において、前記表面層および／または裏面層に水溶性高分子を塗布することもでき、そのようにした場合、表面強度がより一層向上することとなる。
【００２３】
前記水溶性高分子としては、ポリビニールアルコール（ＰＶＡ）、澱粉、ヒドロキシエチルセルロース（ＨＥＣ）、ポリアクリルアミド（ＰＡＭ）等が挙げられる。
【００２４】
また、水溶性高分子の平均分子量は、用いる水溶性高分子の種類によって差があるが、５万以上とするのが好ましく、また、ポリビニールアルコール（ＰＶＡ）を用いる場合、その重合度は、１０００〜２０００とされ、ケン化度は、好ましくは９７％以上、より好ましくは９８％以上の完全ケン化タイプとされる。ケン化度の高いＰＶＡは、冷水では膨潤するのみでほとんど溶解せず、高温水に溶解するため、塗工液の調整が煩雑だが、皮膜強度が高く、吸湿性も低いため、紙粉発生の抑制に効果を発現する。
【００２５】
また、本願発明の紙コースター素材において、コッブ法による３０秒コッブ値（ＪＩＳ  Ｐ  ８１４０準拠）が５０〜９００ｇ／ｍ2となるように調整することもでき、そのようにした場合、水溶性高分子を素材表面に歩留まらせることができ、吸水性を確保することができる。なお、コッブ法による３０秒コッブ値が５０ｇ／ｍ2未満になると、コースターの本質的役割である吸水性を示さず、グラスとコースターがくっついてしまい非常に使用しにくくなる。９００ｇ／ｍ2を超えると、オフセット印刷時の湿し水によって素材自体に水分が吸収されオフセット印刷が不可能となってしまう。
【００２６】
本願発明の紙コースター素材は、公知の多層抄き抄紙機を用いて製造することができる。
【００２７】
次に、本願発明を、下記の実施例１〜７および比較例１〜８に基づいて詳述するが、本願発明は、これらの実施例によって限定されるものではない。なお、以下、ｋｇ／ｔとは、パルプ絶乾重量ｔ当たりの有姿での添加量を表す。また、各実施例、各比較例において、米坪の調整は、抄き合わせる層数（４〜７層）と１層当たりの米坪とにより行い、密度の調整は、カレンダー加圧条件と発泡剤の添加量とにより行ったものである。
【００２８】
実施例１
針葉樹晒クラフトパルプ４０重量％（６００ｍｌＣＳＦ）、広葉樹晒クラフトパルプ６０重量％（５００ｍｌＣＳＦ）を原料パルプとし、硫酸バンド１０ｋｇ／ｔ、サイズ剤（ハリマ化成株式会社製  ハーマイド  Ｆ１５）２０ｋｇ／ｔ、発泡剤（松本油脂製薬株式会社製  マツモトマイクロスフェアー  Ｆ−３０Ｄ）２５ｋｇ／ｔを使用し、米坪２５０ｇ／ｍ2、密度０．５５ｇ／ｃｍ3に調整し、表面にＰＶＡ（日本合成化学株式会社製  ゴーセノールＮ３００）をカレンダー塗工（塗工量０．５ｇ／ｍ2）し、コースター素材を得た。このコースター素材の紙粉発生量、オフセット印刷適性、コースターとしての使用適性を総合的に評価した。
【００２９】
実施例２
米坪６５０ｇ／ｍ2とした以外は、実施例１と同様に抄造し、実施例１と同様の評価を行った。
【００３０】
実施例３
密度０．７５ｇ／ｃｍ3とした以外は、実施例１と同様に抄造し、実施例１と同様の評価を行った。
【００３１】
実施例４
米坪６５０ｇ／ｍ2、密度０．７５ｇ／ｃｍ3とした以外は、実施例１と同様に抄造し、実施例１と同様の評価を行った。
【００３２】
実施例５
米坪４００ｇ／ｍ2、密度０．６５ｇ／ｃｍ3とした以外は、実施例１と同様に抄造し、実施例１と同様の評価を行った。
【００３３】
実施例６
米坪６５０ｇ／ｍ2とし、サイズ剤を添加しないこと以外は、実施例１と同様に抄造し、実施例１と同様の評価を行った。
【００３４】
実施例７
米坪４００ｇ／ｍ2、密度０．５５ｇ／ｃｍ3、サイズ剤１０ｋｇ／ｔとした以外は、実施例１と同様に抄造し、実施例１と同様の評価を行った。
【００３５】
比較例１
米坪１５０ｇ／ｍ2とした以外は、実施例１と同様に抄造し、実施例１と同様の評価を行った。
【００３６】
比較例２
米坪７００ｇ／ｍ2とした以外は、実施例１と同様に抄造し、実施例１と同様の評価を行った。
【００３７】
比較例３
密度０．８０ｇ／ｃｍ3とした以外は、実施例１と同様に抄造し、実施例１と同様の評価を行った。
【００３８】
比較例４
ＰＶＡ塗工なしとした以外は、実施例１と同様に抄造し、実施例１と同様の評価を行った。
【００３９】
比較例５
米坪４００ｇ／ｍ2、密度０．６５ｇ／ｃｍ3とし、ＰＶＡ塗工なしとした以外は、実施例１と同様に抄造し、実施例１と同様の評価を行った。
【００４０】
比較例６
密度０．７５ｇ／ｃｍ3とし、ＰＶＡ塗工なしとした以外は、実施例１と同様に抄造し、実施例１と同様の評価を行った。
【００４１】
比較例７
米坪４００ｇ／ｍ2、密度０．４５ｇ／ｃｍ3とした以外は、実施例１と同様に抄造し、実施例１と同様の評価を行った。
【００４２】
比較例８
密度０．７５ｇ／ｃｍ3、サイズ剤３０ｋｇ／ｔとした以外は、実施例１と同様に抄造し、実施例１と同様の評価を行った。
【００４３】
上記実施例１〜７および比較例１〜８にて製造した紙コースター素材について下記の項目を測定して評価した。結果は表１に示した。
コッブサイズ度：コッブ法による３０秒コッブ度（ＪＩＳ  Ｐ  ８１４０準拠）
紙粉発生量：テーパ摩耗試験法による紙粉発生量（ＪＩＳ  Ｌ１０９６  ８．１７．３準拠）
オフセット印刷適性：オフセット枚葉印刷機で４色印刷を行い、１０００枚印刷後、ブランケットに付着した紙粉の発生量を評価した。
コースターとしての使用適性：オフセット印刷機で合格したサンプルについて、氷水を入れたグラスをコースターに置き、グラスの安定感、１０分経過後のグラスとコースターとの付着について評価した。
【００４４】
【表１】
2006016730.tif 000002
【００４５】
表１に示す結果によれば、少なくとも表面層、裏面層と両層間に位置する中間層との３層以上の層からなる多層抄き合わせ板紙であって、前記各層はそれぞれ木材パルプを主原料としており、密度０．５５〜０．７５ｇ／ｃｍ3、実米坪２５０〜６５０ｇ／ｍ2で、テーパ摩耗試験法による紙粉発生量（ＪＩＳ  Ｌ１０９６  ８．１７．３準拠）が５０〜３００ｍｇでコッブ法による３０秒コッブ度５０〜９００ｇ／ｍ2（ＪＩＳ  Ｐ  ８１４０準拠）の範囲である実施例１〜７が、比較例１〜８に比して、紙粉発生量及びオフセット印刷時の印刷適性、コースターとしての使用適性において優れていることが分かる。